(57)【要約】  本発明の一実施形態によれば、下記式（１）で表される環状化合物と下記式（２）で表されるエピスルフィド化合物とを含む光学材料用組成物を提供することができる。更に、本発明の別の実施形態によれば、上記光学材料用組成物の総量に対して、重合触媒を０．０００１質量％〜１０質量％添加し、重合硬化する工程を含む、光学材料の製造方法を提供することができる。【化１】2016158155.tif 000013【化２】2016158155.tif 000014（式中、ｍは０〜４の整数、ｎは０〜２の整数を示す。）
2016158155.tif 000002
【特許請求の範囲】
【請求項１】
下記式（１）で表される環状化合物。
【化１】
2016158155.tif 000011
【請求項２】
請求項１に記載の式（１）で表される環状化合物と下記式（２）で表されるエピスルフィド化合物とを含む光学材料用組成物。
【化２】
2016158155.tif 000012
（式中、ｍは０〜４の整数、ｎは０〜２の整数を示す。）
【請求項３】
前記式（１）で表される環状化合物の含有量が０．００１〜５．０質量％である請求項２に記載の光学材料用組成物。
【請求項４】
さらにポリチオールを含む請求項２または３に記載の光学材料用組成物。
【請求項５】
さらに硫黄を含む請求項２から４のいずれかに記載の光学材料用組成物。
【請求項６】
さらにポリイソシアネートを含む請求項４または５に記載の光学材料用組成物。
【請求項７】
請求項２から６のいずれかに記載の光学材料用組成物と、該光学材料用組成物の総量に対して０．０００１質量％〜１０質量％の重合触媒とを含む重合硬化性組成物。
【請求項８】
請求項２から６のいずれかに記載の光学材料用組成物または請求項７に記載の重合硬化性組成物を硬化した光学材料。
【請求項９】
請求項８に記載の光学材料を含む光学レンズ。
【請求項１０】
請求項２から６のいずれかに記載の光学材料用組成物の総量に対して、重合触媒を０．０００１質量％〜１０質量％添加し、重合硬化する工程を含む、光学材料の製造方法。
【請求項１１】
重合硬化前に式（２）で表されるエピスルフィド化合物と硫黄を一部重合反応させる請求項１０に記載の光学材料の製造方法。
【発明の詳細な説明】
【技術分野】
【０００１】
本発明は新規な環状化合物およびそれを含む光学材料用組成物に関し、プラスチックレンズ、プリズム、光ファイバー、情報記録基盤、フィルター等の光学材料、中でもプラスチックレンズに好適に使用される新規な環状化合物およびそれを含む光学材料用組成物に関する。
【背景技術】
【０００２】
プラスチックレンズは軽量かつ靭性に富み、染色も容易である。プラスチックレンズに特に要求される性能は、低比重、高透明性および低黄色度、光学性能として高屈折率、高アッベ数、高耐熱性、高強度などである。高屈折率はレンズの薄肉化を可能とし、高アッベ数はレンズの色収差を低減する。
近年、高屈折率および高アッベ数を目的として、硫黄原子を有する有機化合物を用いた例が数多く報告されている。中でも硫黄原子を有するポリエピスルフィド化合物は、屈折率とアッベ数のバランスが良いことが知られている（特許文献１）。また、ポリエピスルフィド化合物は様々な化合物と反応可能であることから、物性向上のためチオウレタンなど各種化合物との組成物が提案されている（特許文献２〜５）。また、ポリエピスルフィド化合物から成る組成物で、さらに高屈折率化を指向して、硫黄原子および／またはセレン原子を有する無機化合物を含有する光学材料が提案されている（特許文献６）。
【先行技術文献】
【特許文献】
【０００３】
【特許文献１】特開平０９−１１０９７９号公報
【特許文献２】特開平１０−２９８２８７号公報
【特許文献３】特開２００１−００２７８３号公報
【特許文献４】特開２００１−１３１２５７号公報
【特許文献５】特開２００２−１２２７０１号公報
【特許文献６】特開２００４−１３７４８１号公報
【発明の概要】
【発明が解決しようとする課題】
【０００４】
しかしながら、上記光学材料、特に眼鏡用プラスチックレンズの製造においては、重合硬化したレンズにモールドからのハガレ跡が残る不良やモールドからの離型不良により歩留まりが低下する場合があった。
ハガレ跡が残る不良とは、重合硬化後にモールドからのハガレ跡がレンズに残る不良であり、これが発生するとレンズとして使用出来なくなる。特に度数の高いマイナスレンズにおいてハガレ跡が残る不良が顕著に見られ、改善が求められていた。また離型不良とは、離型性が悪いことでレンズ脱型時にレンズ欠けが発生する不良であり、これが発生するとレンズとして使用出来なくなる。特に度数の高いプラスレンズにおいて離型不良が顕著に見られ、改善が求められていた。
これら不良は、相反する不良であり、通常ハガレが良くなると離型性が悪化、離型性が良くなるとハガレが悪化する傾向にある。そのため、これらの不良を同時に抑制改善する方法が求められていた。
本発明の課題は、ハガレ跡が残る不良やレンズの離型不良による歩留まりの低下を改善できる化合物、その化合物とエピスルフィド化合物とを含む光学材料用組成物、光学材料および光学レンズならびにそれらの製造法を提供することにある。
【課題を解決するための手段】
【０００５】
本発明者らは、このような状況に鑑み鋭意研究を重ねた結果、特定の化合物とエピスルフィド化合物とを含む光学材料用組成物により本課題を解決し、本発明に至った。【０００６】
すなわち、本発明は以下の通りである。
＜１＞  下記式（１）で表される環状化合物である。
【化１】
2016158155.tif 000003
＜２＞  上記＜１＞に記載の式（１）で表される環状化合物と下記式（２）で表されるエピスルフィド化合物とを含む光学材料用組成物である。
【化２】
2016158155.tif 000004
（式中、ｍは０〜４の整数、ｎは０〜２の整数を示す。）
＜３＞  前記式（１）で表される環状化合物が０．００１〜５．０質量％である上記＜２＞に記載の光学材料用組成物である。
＜４＞  さらにポリチオールを含む上記＜２＞または＜３＞に記載の光学材料用組成物である。
＜５＞  さらに無機硫黄を含む上記＜２＞から＜４＞のいずれかに記載の光学材料用組成物である。
＜６＞  さらにポリイソシアネートを含む上記＜４＞または＜５＞に記載の光学材料用組成物である。
＜７＞  上記＜２＞から＜６＞のいずれかに記載の光学材料用組成物と、該光学材料用組成物の総量に対して０．０００１質量％〜１０質量％の重合触媒とを含む重合硬化性組成物。
＜８＞  上記＜２＞から＜６＞のいずれかに記載の光学材料用組成物または上記＜７＞に記載の重合硬化性組成物を硬化した光学材料である。
＜９＞  上記＜８＞に記載の光学材料を含む光学レンズである。
＜１０＞  上記＜２＞から＜６＞のいずれかに記載の光学材料用組成物の総量に対して、重合触媒を０．０００１質量％〜１０質量％添加し、重合硬化する工程を含む、光学材料の製造方法である。
＜１１＞  重合硬化前に式（２）で表されるエピスルフィド化合物と硫黄を一部重合反応させる上記＜１０＞に記載の光学材料の製造方法である。
【発明の効果】
【０００７】
本発明によれば、式（１）で表される環状化合物を添加することでエピスルフィド化合物を含む組成物を重合硬化させた際のハガレ不良と離型不良を同時に抑制し、プラスチックレンズなどの光学材料を工業的に効率良く生産することができる。また、式（１）で表される環状化合物を添加することでエピスルフィド化合物の保管中の粘度変化を抑えることも可能となり、生産条件を安定化できる。
【発明を実施するための形態】
【０００８】
以下、本発明を詳細に説明する。
本発明は、前記式（１）で表される環状化合物、及び前記式（１）で表される環状化合物と重合性化合物とを含む光学材料用組成物である。重合性化合物としては、エピスルフィド化合物、ビニル化合物、メタクリル化合物、アクリル化合物、アリル化合物が挙げられるが、好ましくはエピスルフィド化合物であり、より好ましくは前記式（２）で表されるエピスルフィド化合物である。
本発明の光学材料用組成物中の前記式（１）で表される環状化合物の割合は、０．００１〜５．０質量％であることが好ましく、より好ましくは０．００５〜３．０質量％、特に好ましくは０．０１〜２．０質量％である。式（１）で表される環状化合物が５．０質量％を上回ると耐熱性や耐光性が低下したり、離型不良が発生し光学材料の生産性に悪影響を及ぼすことがある。また、式（１）で表される環状化合物が０．００１質量％を下回るとハガレ不良が発生し光学材料の生産性に悪影響を及ぼすことがある。
また、光学材料用組成物中の前記式（２）で表されるエピスルフィド化合物の割合は、４０〜９９．９９質量％であることが好ましく、より好ましくは５０〜９９．９９質量％であり、特に好ましくは６０〜９９．９９質量％である。
以下、前記式（１）で表される環状化合物について詳細に説明する。
【０００９】
以下、本発明の式（１）で表される環状化合物の製造法について説明するが、製造方法は特に限定されない。
本発明の式（１）で表される環状化合物の製造方法としては、硫化水素と、エピクロロヒドリンとの反応で、下記式（３）で表される化合物を得た後、得られた式（３）で表される化合物をアルコール溶媒中、アルカリと反応させて分子内脱ハロゲン化水素反応を進行させたのち、酸処理を行い、その他の閉環化合物などとの混合物として式（１）で表される環状化合物を得ることができる。この粗製物を有機溶媒で抽出し、洗浄し、目的化合物を分離し、精製することで式（１）で表される環状化合物を得ることができる。
【化３】
2016158155.tif 000005
【００１０】
式（３）で表される化合物の製造方法について具体的に記載する。
式（３）で表される化合物は、硫化水素とエピクロロヒドリンとの反応で得られる。
エピクロロヒドリンと、硫化水素を反応させる際、好ましくは触媒を使用する。触媒としては無機酸、有機酸、ルイス酸、ケイ酸、ホウ酸、第４級アンモニウム塩、無機塩基、及び有機塩基が挙げられる。好ましくは有機酸、第４級アンモニウム塩、及び無機塩基であり、より好ましくは第４級アンモニウム塩、及び無機塩基である。具体例としては、テトラメチルアンモニウムクロライド、テトラメチルアンモニウムブロマイド、テトラメチルアンモニウムアセテート、テトラエチルアンモニウムクロライド、テトラエチルアンモニウムブロマイド、テトラエチルアンモニウムアセテート、テトラブチルアンモニウムクロライド、テトラブチルアンモニウムブロマイド、テトラブチルアンモニウムアセテート、テトラヘキシルアンモニウムクロライド、テトラヘキシルアンモニウムブロマイド、テトラヘキシルアンモニウムアセテート、テトラオクチルアンモニウムクロライド、テトラオクチルアンモニウムブロマイド、テトラオクチルアンモニウムアセテート、水酸化ナトリウム、水酸化カリウム、水酸化マグネシウム、及び水酸化カルシウムが挙げられる。中でも好ましくは水酸化ナトリウム、水酸化カリウム、及び水酸化カルシウムである。
【００１１】
触媒の添加量は、反応を進行させるためであれば特に制限はないが、好ましくはエピクロロヒドリン１モルに対し、０．００００１〜０．５モル、より好ましくは０．００１〜０．１モル使用する。触媒量が０．００００１モル未満では反応が進行しないか遅くなりすぎで好ましくなく、０．５モルを超えると反応が進行しすぎて制御が困難となり好ましくない。
エピクロロヒドリンと、硫化水素の割合は、反応が進行するのであれば特に制限はないが、好ましくは硫化水素に対するエピクロロヒドリンのモル比（エピクロロヒドリン／硫化水素）は０．６〜８、より好ましくは０．８〜６、更に好ましくは１．０〜４である。モル比が０．６未満もしくは８を超えた場合では未反応の原材料の余剰が多くなり、経済的に好ましくない。
【００１２】
溶媒は使用してもしなくてもよいが、使用する場合は水、アルコール類、エーテル類、ケトン類、芳香族炭化水素類、ハロゲン化炭化水素類などが用いられる。具体例としては、水、メタノール、エタノール、プロパノール、イソプロパノール、エチレングリコール、ジエチルエーテル、テトラヒドロフラン、ジオキサン、メチルセルソルブ、エチルセルソルブ、ブチルセルソルブ、メチルエチルケトン、アセトン、ベンゼン、トルエン、キシレン、ジクロロエタン、クロロホルム、クロロベンゼン等が挙げられる。中でも好ましくは水、メタノール、及びトルエンであり、特に好ましくは水、及びメタノールである。
反応温度は、反応を進行させるためであれば特に制限はないが、好ましくは−１０℃〜８０℃、より好ましくは５℃〜５０℃、更に好ましくは１０℃〜４０℃である。反応時間は特に制限はないが、通常は２０時間以下である。−１０℃未満では反応が進行しないか遅くなりすぎ好ましくなく、８０℃を超えるとオリゴマー化して高分子量となり好ましくない。
【００１３】
続いて式（１）で表される環状化合物の製造方法について記載する。
式（１）で表される環状化合物は、式（３）で表される化合物をアルカリと反応させた後、酸処理することで、その他副生物との混合物として得られる。
式（３）で表される化合物と反応させるアルカリの具体例としては、アンモニア、アルカリ金属及びアルカリ土類金属の水酸化物、アルカリ金属及びアルカリ土類金属の炭酸塩、アルカリ金属の炭酸水素塩、アルカリ金属及びアルカリ土類金属のアンモニウム塩などが挙げられる。これらは水溶液として用いても良い。好ましくは水酸化ナトリウム、水酸化カリウム、水酸化カルシウム、炭酸ナトリウム、炭酸カリウム、炭酸アンモニウム、炭酸水素ナトリウム、及び炭酸水素カリウムであり、より好ましくは、水酸化ナトリウム、及び水酸化カリウムである。
使用するアルカリの量は一概に規定できないが、通常はアルカリを式（３）で表される化合物の当量に対し、０．２０〜２．０当量、好ましくは０．５０〜１．５当量、より好ましくは０．７０〜１．０当量使用する。アルカリ量が少ない場合、もしくは多い場合は、収量が低下する。
【００１４】
反応時に溶媒を使用することが好ましく、その場合に使用する溶媒は、特に制限は無くいかなる溶媒を使用しても良いが、好ましくは水、アルコール類、エーテル類、ケトン類、脂肪族炭化水素類、芳香族炭化水素類、ハロゲン化炭化水素類などが用いられる。これらは単独でも混合して用いても構わない。アルコール類の具体例としては、メタノール、エタノール、プロパノール、イソプロパノール、エチレングリコールなどが挙げられ、エーテル類の具体例としては、ジエチルエーテル、テトラヒドロフラン、ジオキサンなどが挙げられ、ケトン類の具体例としては、メチルセルソルブ、エチルセルソルブ、ブチルセルソルブ、メチルエチルケトン、アセトンなどが挙げられ、脂肪族炭化水素類の具体例としては、ヘキサン、ヘプタン、オクタンなどが挙げられ、芳香族炭化水素類の具体例としては、ベンゼン、トルエン、キシレンなどが挙げられ、ハロゲン化炭化水素類の具体例としては、ジクロロエタン、クロロホルム、クロロベンゼンなどが挙げられる。より好ましくは水、及びアルコール類であり、その具体例としては、水、メタノール、プロパノール、イソプロパノールなどが挙げられる。中でも好ましくはメタノールである。
溶媒の量は特に制限はないが、通常は式（３）で表される化合物１００質量部に対し、１０〜１００００質量部、好ましくは１００〜５０００質量部、より好ましくは５００〜１０００質量部である。
反応温度は、好ましくは−５℃以下、より好ましくは−１０℃以下、更に好ましくは−１５℃以下である。反応時間は特に制限はない。反応温度が高いと、式（１）で表される環状化合物への反応選択率が低下し、式（１）で表される環状化合物の収率が低下する。
また、式（３）で表される化合物を、有機溶媒と塩基性化合物の水溶液の混合溶媒に滴下して反応させることも可能である。
【００１５】
更に、上記で得られた反応液に酸を加え反応させた後、有機溶媒を加え抽出し式（１）で表される環状化合物を含む粗製物を得ることができる。酸としては、特に制限は無くいかなるものを使用しても良いが、好ましくは硫酸、塩酸、硝酸、及び酢酸であり、より好ましくは硫酸、及び塩酸である。この粗製物を水洗浄した後に、蒸留やカラム精製などで精製し、式（１）で表される環状化合物を得ることができる。
【００１６】
本発明の光学材料用組成物は、前記式（１）で表される環状化合物を含むことを特徴とするが、重合性化合物として前記式（２）で表されるエピスルフィド化合物に予め前記式（１）で表される環状化合物を前述の所定量添加しておくことが好ましい。前記式（１）で表される環状化合物を前記式（２）で表されるエピスルフィド化合物に添加して保管することで、保管中の粘度変化を抑えることが可能となり、光学材料の生産条件を安定化することができる。
【００１７】
本発明の光学材料用組成物では、重合性化合物として前記式（２）で表されるエピスルフィド化合物を用いることができる。式（２）で表されるエピスルフィド化合物の具体例としては、ビス（β−エピチオプロピル）スルフィド、ビス（β−エピチオプロピル）ジスルフィド、ビス（β−エピチオプロピルチオ）メタン、１，２−ビス（β−エピチオプロピルチオ）エタン、１，３−ビス（β−エピチオプロピルチオ）プロパン、１，４−ビス（β−エピチオプロピルチオ）ブタンなどのエピスルフィド類が挙げられる。式（２）で表されるエピスルフィド化合物は単独でも、２種類以上を混合して用いてもかまわない。
中でも好ましい化合物は、ビス（β−エピチオプロピル）スルフィド（式（２）でｎ＝０）、及びビス（β−エピチオプロピル）ジスルフィド（式（２）でｍ＝０、ｎ＝１）であり、最も好ましい化合物は、ビス（β−エピチオプロピル）スルフィド（式（２）でｎ＝０）である。
【００１８】
本発明の光学材料用組成物は、得られる樹脂の加熱時の色調を改善するためポリチオール化合物を重合性化合物として含んでも良い。ポリチオール化合物の含有量は、光学材料用組成物の合計を１００質量％とした場合、通常は１〜２５質量％であり、好ましくは２〜２５質量％、特に好ましくは５〜２０質量％である。ポリチオール化合物の含有量が１質量％を下回るとレンズ成型時に黄変する場合があり、２５質量％を超えると耐熱性が低下する場合がある。本発明で使用するポリチオール化合物は単独でも、２種類以上を混合して用いてもかまわない。
その具体例としては、メタンジチオール、メタントリチオール、１，２−ジメルカプトエタン、１，２−ジメルカプトプロパン、１，３−ジメルカプトプロパン、２，２−ジメルカプトプロパン、１，４−ジメルカプトブタン、１，６−ジメルカプトヘキサン、ビス（２−メルカプトエチル）エーテル、ビス（２−メルカプトエチル）スルフィド、１，２−ビス（２−メルカプトエチルオキシ）エタン、１，２−ビス（２−メルカプトエチルチオ）エタン、２，３−ジメルカプト−１−プロパノール、１，３−ジメルカプト−２−プロパノール、１，２，３−トリメルカプトプロパン、２−メルカプトメチル−１，３−ジメルカプトプロパン、２−メルカプトメチル−１，４−ジメルカプトブタン、２−（２−メルカプトエチルチオ）−１，３−ジメルカプトプロパン、４−メルカプトメチル−１，８−ジメルカプト−３，６−ジチアオクタン、２，４−ジメルカプトメチル−１，５−ジメルカプト−３−チアペンタン、４，８−ジメルカプトメチル−１，１１−ジメルカプト−３，６，９−トリチアウンデカン、４，７−ジメルカプトメチル−１，１１−ジメルカプト−３，６，９−トリチアウンデカン、５，７−ジメルカプトメチル−１，１１−ジメルカプト−３，６，９−トリチアウンデカン、１，１，１−トリス（メルカプトメチル）プロパン、テトラキス（メルカプトメチル）メタン、エチレングリコールビス（２−メルカプトアセテート）、エチレングリコールビス（３−メルカプトプロピオネート）、ジエチレングリコールビス（２−メルカプトアセテート）、ジエチレングリコールビス（３−メルカプトプロピオネート）、１，４−ブタンジオールビス（２−メルカプトアセテート）、１，４−ブタンジオールビス（３−メルカプトプロピオネート）、トリメチロールプロパントリスチオグリコレート、トリメチロールプロパントリスメルカプトプロピオネート、 ペンタエリスリトールテトラキスチオグリコレート、ペンタエリスリトールテトラキスメルカプトプロピオネート、１，２−ジメルカプトシクロヘキサン、１，３−ジメルカプトシクロヘキサン、１，４−ジメルカプトシクロヘキサン、１，３−ビス（メルカプトメチル）シクロヘキサン、１，４−ビス（メルカプトメチル）シクロヘキサン、２，５−ジメルカプトメチル−１，４−ジチアン、２，５−ジメルカプトメチル−１，４−ジチアン、２，５−ビス（２−メルカプトエチルチオメチル）−１，４−ジチアン、２，５−ジメルカプトメチル−１−チアン、２，５−ジメルカプトエチル−１−チアン、２，５−ジメルカプトメチルチオフェン、１，２−ジメルカプトベンゼン、１，３−ジメルカプトベンゼン、１，４−ジメルカプトベンゼン、１，３−ビス（メルカプトメチル）ベンゼン、１，４−ビス（メルカプトメチル）ベンゼン、２，２’−ジメルカプトビフェニル、４、４’−ジメルカプトビフェニル、ビス（４−メルカプトフェニル）メタン、２，２−ビス（４−メルカプトフェニル）プロパン、ビス（４−メルカプトフェニル）エーテル、ビス（４−メルカプトフェニル）スルフィド、ビス（４−メルカプトフェニル）スルホン、ビス（４−メルカプトメチルフェニル）メタン、２，２−ビス（４−メルカプトメチルフェニル）プロ��ン、ビス（４−メルカプトメチルフェニル）エーテル、ビス（４−メルカプトメチルフェニル）スルフィド、２，５−ジメルカプト−１，３，４−チアジアゾール、３，４−チオフェンジチオール、１、１、３、３−テトラキス（メルカプトメチルチオ）プロパンを挙げることができる。
これらのなかで好ましい具体例は、ビス（２−メルカプトエチル）スルフィド、２，５−ジメルカプトメチル−１，４−ジチアン、１，３−ビス（メルカプトメチル）ベンゼン、１，４−ビス（メルカプトメチル）ベンゼン、４−メルカプトメチル−１，８−ジメルカプト−３，６−ジチアオクタン、４、８−ジメルカプトメチル−１、１１−ジメルカプト−３、６、９−トリチアウンデカン、４、７−ジメルカプトメチル−１、１１−ジメルカプト−３、６、９−トリチアウンデカン、５、７−ジメルカプトメチル−１、１１−ジメルカプト−３、６、９−トリチアウンデカン、１、１、３、３−テトラキス（メルカプトメチルチオ）プロパン、ペンタエリスリトールテトラキスメルカプトプロピオネート、ペンタエリスリトールテトラキスチオグリコレート、トリメチロールプロパントリスチオグリコレート）、及びトリメチロールプロパントリスメルカプトプロピオネートであり、より好ましくは、ビス（２−メルカプトエチル）スルフィド、２，５−ビス（２−メルカプトメチル）−１，４−ジチアン、４−メルカプトメチル−１，８−ジメルカプト−３，６−ジチアオクタン、１，３−ビス（メルカプトメチル）ベンゼン、ペンタエリスリトールテトラキスメルカプトプロピオネート、及びペンタエリスリトールテトラキスチオグリコレートであり、特に好ましくは、ビス（２−メルカプトエチル）スルフィド、２，５−ジメルカプトメチル−１，４−ジチアン、及び４−メルカプトメチル−１，８−ジメルカプト−３，６−ジチアオクタンである。
【００１９】
本発明の光学材料用組成物は、硫黄を含んでいても良い。硫黄の使用量は、光学材料用組成物全量を１００質量部とした場合、通常は０．１〜４０質量部使用するが、好ましくは０．５〜３０質量部、特に好ましくは１〜２５質量部である。
本発明で用いる硫黄の形状はいかなる形状でもかまわない。具体的には、硫黄は、微粉硫黄、コロイド硫黄、沈降硫黄、結晶硫黄、昇華硫黄等であるが、好ましくは、粒子の細かい微粉硫黄である。
本発明に用いる硫黄の製法はいかなる製法でもかまわない。硫黄の製法は、天然硫黄鉱からの昇華精製法、地下に埋蔵する硫黄の溶融法による採掘、石油や天然ガスの脱硫工程などから得られる硫化水素等を原料とする回収法等があるが、いずれの製法でもかまわない。
本発明に用いる硫黄の粒径は１０メッシュより小さいこと、即ち硫黄が１０メッシュより細かい微粉であることが好ましい。硫黄の粒径が１０メッシュより大きい場合、硫黄が完全に溶解しにくい。このため、第１工程で好ましくない反応等が起き、不具合が生じる場合がある。硫黄の粒径は、３０メッシュより小さいことがより好ましく、６０メッシュより小さいことが最も好ましい。
本発明に用いる硫黄の純度は、好ましくは９８％以上であり、より好ましくは９９．０％以上であり、さらに好ましくは９９．５％以上であり、最も好ましくは９９．９％以上である。硫黄の純度が９８％以上であると、９８％未満である場合に比べて、得られる光学材料の色調がより改善する。
硫黄を用いる場合は、硫黄を均一に混合させるために、あらかじめエピスルフィド化合物と硫黄を予備的に反応させておくことも好ましい。この予備的な重合反応の条件は、好ましくは−１０℃〜１２０℃で０．１〜２４０時間、より好ましくは０〜１００℃で０．１〜１２０時間、特に好ましくは２０〜８０℃で０．１〜６０時間である。予備的な反応を進行させるために触媒を用いることは効果的であり、好ましい例として２−メルカプト−１−メチルイミダゾール、トリフェニルホスフィン、３，５−ジメチルピラゾール、Ｎ−シクロヘキシル−２−ベンゾチアゾリルスルフィンアミド、ジペンタメチレンチウラムテトラスルフィド、テトラブチルチウラムジスルフィド、テトラエチルチウラムジスルフィド、１，２，３−トリフェニルグアニジン、１，３−ジフェニルグアジニン、１，１，３，３−テトラメチレングアニジン、アミノグアニジン尿素、トリメチルチオ尿素、テトラエチルチオ尿素、ジメチルエチルチオ尿素、ジブチルジチオカルバミン酸亜鉛、ジベンジルジチオカルバミン酸亜鉛、ジエチルジチオカルバミン酸亜鉛、ジメチルジチオカルバミン酸亜鉛、ピペコリルジチオカルバミン酸ピペコリウム等が挙げられる。さらには、この予備的な重合反応により硫黄を１０％以上（反応前を１００％とする）消費させておくことが好ましく、２０％以上消費させておくことがより好ましい。予備的な反応は、大気、窒素等の不活性ガス下、常圧もしくは加減圧による密閉下等、任意の雰囲気下で行ってよい。なお、予備的な反応の進行度を検知するために液体クロマトグラフィーや屈折率計を用いることも可能である。
【００２０】
本発明の光学材料用組成物は、得られる樹脂の強度を改善するためポリイソシアネート化合物を重合性化合物として含んでも良い。ポリイソシアネート化合物の含有量は、光学材料用組成物の合計を１００質量％とした場合、通常は１〜２５質量％であり、好ましくは２〜２５質量％、特に好ましくは３〜２０質量％である。ポリイソシアネート化合物の含有量が１質量％を下回ると強度が低下する場合があり、２５質量％を超えると色調が低下する場合がある。本発明で使用するポリイソシアネート化合物は単独でも、２種類以上を混合して用いてもかまわない。
その具体例としては、ジエチレンジイソシアネート、テトラメチレンジイソシアネート、ヘキサメチレンジイソシアネート、トリメチルヘキサメチレンジイソシアネート、シクロヘキサンジイソシアネート、１，３−ビス（イソシアネートメチル）シクロヘキサン、１，４−ビス（イソシアネートメチル）シクロヘキサン、イソホロンジイソシアネート、２，６−ビス（イソシアネートメチル）デカヒドロナフタレン、リジントリイソシアネート、トリレンジイソシアネート、ｏ−トリジンジイソシアネート、ジフェニルメタンジイソシアネート、ジフェニルエーテルジイソシアネート、３−（２’−イソシアネートシクロヘキシル）プロピルイソシアネート、イソプロピリデンビス（シクロヘキシルイソシアネート）、２，２’−ビス（４−イソシアネートフェニル）プロパン、トリフェニルメタントリイソシアネート、ビス（ジイソシアネートトリル）フェニルメタン、４，４’，４’’−トリイソシアネート−２，５−ジメトキシフェニルアミン、３，３’−ジメトキシベンジジン−４，４’−ジイソシアネート、１，３−フェニレンジイソシアネート、１，４−フェニレンジイソシアネート、４，４’−ジイソシアネートビフェニル、４，４’−ジイソシアネート−３，３’−ジメチルビフェニル、ジシクロヘキシルメタン−４，４’−ジイソシアネート、１，１’−メチレンビス（４−イソシアネートベンゼン）、１，１’−メチレンビス（３−メチル−４−イソシアネートベンゼン）、ｍ−キシリレンジイソシアネート、ｐ−キシリレンジイソシアネート、ｍ−テトラメチルキシリレンジイソシアネート、ｐ−テトラメチルキシリレンジイソシアネート、１，３−ビス（２−イソシアネート−２−プロピル）ベンゼン、２，６−ビス（イソシアネートメチル）ナフタレン、１，５−ナフタレンジイソシアネート、ビス（イソシアネートメチル）テトラヒドロジシクロペンタジエン、ビス（イソシアネートメチル）ジシクロペンタジエン、ビス（イソシアネートメチル）テトラヒドロチオフェン、ビス（イソシアネートメチル）ノルボルネン、ビス（イソシアネートメチル）アダマンタン、チオジエチルジイソシアネート、チオジプロピルジイソシアネート、チオジヘキシルジイソシアネート、ビス〔（４−イソシアネートメチル）フェニル〕スルフィド、２，５−ジイソシアネート−１，４−ジチアン、２，５−ジイソシアネートメチル−１，４−ジチアン、２，５−ジイソシアネートメチルチオフェン、ジチオジエチルジイソシアネート、及びジチオジプロピルジイソシアネートを挙げることができる。
【００２１】
しかしながら、本発明で使用されるポリイソシアネート化合物はこれらに限定されるわけではなく、また、これらは単独でも、２種類以上を混合して使用してもかまわない。
これらのなかで好ましい具体例は、イソホロンジイソシアネート、トリレンジイソシアネート、ジフェニルメタンジイソシアネート、ヘキサメチレンジイソシアネート、ｍ−キシリレンジイソシアネート、ｐ−キシリレンジイソシアネート、ｍ−テトラメチルキシリレンジイソシアネート、ｐ−テトラメチルキシリレンジイソシアネート、１，３−ビス（イソシアネートメチル）シクロヘキサン、１，４−ビス（イソシアナートメチル）シクロヘキサン、ビス（イソシアネートメチル）ノルボルネン、および２，５−ジイソシアネートメチル−１，４−ジチアンであり、中でも好ましい化合物は、イソホロンジイソシアネート、トリレンジイソシアネート、ジフェニルメタンジイソシアネート、ヘキサメチレンジイソシアネート、１，３−ビス（イソシアネートメチル）シクロヘキサン、及びｍ−キシリレンジイソシアネートであり、特に好ましい化合物は、イソホロンジイソシアネート、ｍ−キシリレンジイソシアネート、及び１，３−ビス（イソシアネートメチル）シクロヘキサンである。
【００２２】
さらに、ポリイソシアネート化合物のＮＣＯ基に対するポリチオール化合物中のＳＨ基の割合、即ちＳＨ基／ＮＣＯ基は、好ましくは１．０〜２．５であり、より好ましくは１．２５〜２．２５であり、さらに好ましくは１．５〜２．０である。上記割合が１．０を下回るとレンズ成型時に黄色く着色する場合があり、２．５を上回ると耐熱性が低下する場合がある。
【００２３】
本発明の光学材料用組成物を重合硬化して光学材料を得るに際して、重合触媒を添加することが好ましい。本発明の組成物は、光学材料用組成物と重合触媒とを含む重合硬化性組成物であり得る。重合触媒としてはアミン、ホスフィン、オニウム塩などが用いられるが、特にオニウム塩、中でも第４級アンモニウム塩、第４級ホスホニウム塩、第３級スルホニウム塩、及び第２級ヨードニウム塩が好ましく、中でも光学材料用組成物との相溶性の良好な第４級アンモニウム塩および第４級ホスホニウム塩がより好ましく、第４級ホスホニウム塩がさらに好ましい。より好ましい重合触媒としては、テトラ−ｎ−ブチルアンモニウムブロマイド、トリエチルベンジルアンモニウムクロライド、セチルジメチルベンジルアンモニウムクロライド、１−ｎ−ドデシルピリジニウムクロライド等の第４級アンモニウム塩、テトラ−ｎ−ブチルホスホニウムブロマイド、テトラフェニルホスホニウムブロマイド等の第４級ホスホニウム塩が挙げられる。これらの中で、さらに好ましい重合触媒は、テトラ−ｎ−ブチルアンモニウムブロマイド、トリエチルベンジルアンモニウムクロライド、及びテトラ−ｎ−ブチルホスホニウムブロマイドである。
重合触媒の添加量は、組成物の成分、混合比および重合硬化方法によって変化するため一概には決められないが、通常は光学材料用組成物の合計１００質量％（重合触媒を含まない量）に対して、０．０００１質量％〜１０質量％、好ましくは０．００１質量％〜５質量％、より好ましくは０．０１質量％〜１質量％、最も好ましくは０．０１質量％〜０．５質量％である。重合触媒の添加量が１０質量％より多いと急速に重合する場合がある。また、重合触媒の添加量が０．０００１質量％より少ないと光学材料用組成物が十分に硬化せず耐熱性が不良となる場合がある。
【００２４】
また、本発明の製造方法で光学材料を製造する際、光学材料用組成物に紫外線吸収剤、ブルーイング剤、顔料等の添加剤を加え、得られる光学材料の実用性をより向上せしめることはもちろん可能である。
紫外線吸収剤の好ましい例としてはベンゾトリアゾール系化合物であり、特に好ましい化合物は、２−（２−ヒドロキシ−５−メチルフェニル）−２Ｈ−ベンゾトリアゾール、５−クロロ−２−（３、５−ジ−ｔｅｒｔ−ブチル−２−ヒドロキシフェニル）−２Ｈ−ベンゾトリアゾール、２−（２−ヒドロキシ−４−オクチルフェニル）−２Ｈ−ベンゾトリアゾール、２−（２−ヒドロキシ−４−メトキシフェニル）−２Ｈ−ベンゾトリアゾール、２−（２−ヒドロキシ−４−エトキシフェニル）−２Ｈ−ベンゾトリアゾール、２−（２−ヒドロキシ−４−ブトキシフェニル）−２Ｈ−ベンゾトリアゾール、２−（２−ヒドロキシ−４−オクチロキシフェニル）−２Ｈ−ベンゾトリアゾール、及び２−（２−ヒドロキシ−５−ｔ−オクチルフェニル）−２Ｈ−ベンゾトリアゾールである。
これら紫外線吸収剤の添加量は、通常、光学材料用組成物の合計１００質量％に対して０．０１〜５質量％である。
【００２５】
光学材料用組成物を重合硬化させる際に、ポットライフの延長や重合発熱の分散化などを目的として、必要に応じて重合調整剤を添加することができる。重合調整剤は、長期周期律表における第１３〜１６族のハロゲン化物を挙げることができる。これらのうち好ましいものは、ケイ素、ゲルマニウム、スズ、アンチモンのハロゲン化物であり、より好ましいものはアルキル基を有するゲルマニウム、スズ、アンチモンの塩化物である。さらに好ましい化合物は、ジブチルスズジクロライド、ブチルスズトリクロライド、ジオクチルスズジクロライド、オクチルスズトリクロライド、ジブチルジクロロゲルマニウム、ブチルトリクロロゲルマニウム、ジフェニルジクロロゲルマニウム、フェニルトリクロロゲルマニウム、及びトリフェニルアンチモンジクロライドであり、最も好ましい化合物は、ジブチルスズジクロライドである。重合調整剤は単独でも２種類以上を混合して使用してもかまわない。
重合調整剤の添加量は、光学材料用組成物の総計１００質量％に対して、０．０００１〜５．０質量％であり、好ましくは０．０００５〜３．０質量％であり、より好ましくは０．００１〜２．０質量％である。重合調整剤の添加量が０．０００１質量％よりも少ない場合、得られる光学材料において十分なポットライフが確保できず、重合調整剤の添加量が５．０質量％よりも多い場合は、光学材料用組成物が充分に硬化せず、得られる光学材料の耐熱性が低下する場合がある。
【００２６】
このようにして得られた光学材料用組成物または重合硬化性組成物はモールド等の型に注型し、重合させて光学材料とする。
本発明の組成物の注型に際し、０．１〜５μｍ程度の孔径のフィルター等で不純物を濾過し除去することは、本発明の光学材料の品質を高める上からも好ましい。
本発明の組成物の重合は通常、以下のようにして行われる。即ち、硬化時間は通常１〜１００時間であり、硬化温度は通常−１０℃〜１４０℃である。重合は所定の重合温度で所定時間保持する工程、０．１℃〜１００℃／ｈの昇温を行う工程、０．１℃〜１００℃／ｈの降温を行う工程によって、又はこれらの工程を組み合わせて行う。
また、硬化終了後、得られた光学材料を５０〜１５０℃の温度で１０分〜５時間程度アニール処理を行うことは、本発明の光学材料の歪を除くために好ましい処理である。さらに得られた光学材料に対して、必要に応じて染色、ハードコート、耐衝撃性コート、反射防止、防曇性付与等の表面処理を行ってもよい。
本発明の光学材料は光学レンズとして好適に用いることができる。本発明の組成物を用いて製造される光学レンズは、安定性、色相、耐光性、透明性に優れるため、望遠鏡、双眼鏡、テレビプロジェクター等、従来、高価な高屈折率ガラスレンズが用いられていた分野に用いることができ、極めて有用である。必要に応じて、非球面レンズの形で用いることが好ましい。非球面レンズは、１枚のレンズで球面収差を実質的にゼロとすることが可能であるため、複数の球面レンズの組み合わせによって球面収差を取り除く必要がなく、軽量化および生産コストの低減化が可能になる。従って、非球面レンズは、光学レンズの中でも特にカメラレンズとして有用である。
【実施例】
【００２７】
以下、本発明の内容を、実施例及び比較例を挙げて説明するが、本発明は以下の実施例に限定されるものではない。
１．ハガレ跡の評価方法
以下の実施例及び比較例により得られた光学材料におけるハガレ跡が残る不良についてはそれぞれ、以下の方法により評価した。
２枚のガラス板とテープから構成される、コバ厚さ１５ｍｍ、モールド径が７５ｍｍのマイナス１０Ｄレンズモールドに光学材料用組成物を注入し、実施例に記載の方法で、重合硬化させた。放冷後、モールドから離型し、１１０℃で６０分アニール処理したのち、表面状態を目視で観察した。１００枚レンズを作製し、１枚もハガレ跡のないものを「Ａ」、１〜１０枚ハガレ跡のあるものを「Ｂ」、１０枚以上ハガレ跡のあるものを「Ｃ」とした。「Ａ」、「Ｂ」が合格レベルである。
２．離型性の評価方法
実施例に記載の方法でコバ厚さ７ｍｍ、中心厚が７．５ｍｍ、モールド径が７０ｍｍ、ベースカーブが１０.２５Ｄのプラスレンズを作製し、重合硬化後のモールドからの離型性を評価した。離型が容易であるものを「Ａ」、離型するものを「Ｂ」、離型が容易でないものを「Ｃ」とした。「Ａ」、「Ｂ」が合格レベルである。
３．保管時の粘度安定性の評価方法
光学材料用組成物中の主成分のエピスルフィド化合物に、本発明の式（１）で表される環状化合物である２−クロロメチル−[１，４]オキサチエパン−６オールを添加し、窒素雰囲気下４０℃で１週間保持して粘度変化を追跡した。保管後の粘度の上昇が、５ｍＰａ・ｓ未満のものを「Ａ」、５以上１０ｍＰａ・ｓ未満を「Ｂ」、１０ｍＰａ・ｓ以上を「Ｃ」とした。「Ａ」、「Ｂ」が合格レベルである。【００２８】
実施例１  ２−クロロメチル−[１，４]オキサチエパン−６オールの製造
エピクロルヒドリン１８５ｇ（２．０ｍｏｌ）、水３０ｇ、メタノール５ｇ、及び３２％水酸化ナトリウム水溶液１．５ｇを温度計とガス吹込み管を装備した３つ口ナスフラスコに入れ、攪拌しながら硫化水素３５ｇ（１．０ｍｏｌ）を液温５〜１５℃に保ちつつ吹き込み、ビス（３−クロロ−２−ヒドロキシプロピル）スルフィド２１０ｇ（０．９６ｍｏｌ）を得た。
得られたビス（３−クロロ−２−ヒドロキシプロピル）スルフィド２１０ｇ（０．９６ｍｏｌ）を、３２％水酸化ナトリウム水溶液２００ｇと水２００ｇとメタノール６００ｇの混合溶液に、反応温度が−１５℃になるよう保ちながら滴下した。その後、反応溶液を室温に戻した後、２０％硫酸４９０ｇを滴下した。ここにトルエン１０００ｇをさらに加えて抽出し、得られた有機層を水洗し、溶媒を留去した。その後、組成生物をODSカラムで精製し、式（１）で表される環状化合物である２−クロロメチル−[１，４]オキサチエパン−６オールを５．４ｇ（０．０３ｍｏｌ）を得た。
１Ｈ−ＮＭＲ（ＣＤＣｌ３）：１．３ｐｐｍ（１Ｈ）、２．０ｐｐｍ（１Ｈ）、２．６ｐｐｍ（４Ｈ）、３．４ｐｐｍ（１Ｈ）、３．５ｐｐｍ（４Ｈ）、３．８ｐｐｍ（１Ｈ）
１３Ｃ−ＮＭＲ（ＣＤＣｌ３）：３５ｐｐｍ、３７ｐｐｍ、４９ｐｐｍ、７３ｐｐｍ、７４ｐｐｍ、８０ｐｐｍ【００２９】
実施例２〜７
上記式（２）で表されるエピスルフィド化合物としてビス（β−エピチオプロピル）スルフィド（以下、「ａ−１化合物」）に、上記式（１）で表される環状化合物として実施例１で得られた２−クロロメチル−[１，４]オキサチエパン−６オール（以下、「ｂ化合物」）を表１に示す量で混合し、１００質量％とした。ここに、紫外線吸収剤として２−（２−ヒドロキシ−５−ｔ−オクチルフェニル）−２Ｈ−ベンゾトリアゾール１．０質量％と、重合触媒としてテトラ−ｎ−ブチルホスホニウムブロマイド０．０５質量％とを添加後、２０℃でよく混合し均一とした。ついで１．３ｋＰａの真空度で脱気を行い、その後１μｍのＰＴＦＥフィルターにて濾過を行い、マイナス１０Ｄレンズモールドと、ベースカーブが１０.２５Ｄのプラスレンズモールドへ注型し、３０℃で１０時間保持し、１００℃まで１０時間かけて昇温させ、最後に１００℃で１時間保持し、重合硬化させた。重合硬化後レンズをモールドから離型し、ハガレと離型性の評価を行った。評価結果を表１に示す。【００３０】
実施例８、９
ａ化合物（式（２）の化合物）としてビス（β−エピチオプロピル）ジスルフィド（以下、「ａ−２化合物」）を用い、混合量を表１の通りとした以外は、実施例２と同様の操作を行い、離型性とハガレを評価した。評価結果を表１に示す。【００３１】
比較例１、２
ａ化合物の種類と、ａ化合物（式（２）の化合物）及びｂ化合物（式（１）の化合物）の量を表１に記載した量とした以外は、実施例２および実施例８と同様の操作を行い、離型性とハガレを評価した。評価結果を表１に示す。【００３２】
【表１】
2016158155.tif 000006
【００３３】
実施例１０〜１４
ａ化合物（式（２）の化合物）にｂ化合物（式（１）の化合物）を表２に示す量で混合し、１００質量％とした。ここに、ビス（２−メルカプトエチル）スルフィド（以下、「ｃ−１化合物」）１０質量％を混合し、さらに紫外線吸収剤として２−（２−ヒドロキシ−５−ｔ−オクチルフェニル）−２Ｈ−ベンゾトリアゾール１．１質量％と、重合触媒としてテトラ−ｎ−ブチルホスホニウムブロマイド０．０５質量％を添加後、２０℃でよく混合し均一とした。ついで１．３ｋＰａの真空度で脱気を行い、その後１μｍのＰＴＦＥフィルターにて濾過を行い、マイナス１０Ｄレンズモールドと、ベースカーブが１０.２５Ｄのプラスレンズモールドへ注型し、３０℃で１０時間保持し、１００℃まで１０時間かけて昇温させ、最後に１００℃で１時間保持し、重合硬化させた。重合硬化後レンズをモールドから離型し、ハガレと離型性の評価を行った。評価結果を表２に示す。【００３４】
比較例３、４
ａ化合物（式（２）の化合物）とｂ化合物（式（１）の化合物）の混合量を表２に記載した量とした以外は、実施例１０と同様の操作を行い、ハガレと離型性を評価した。評価結果を表２に示す。【００３５】
【表２】
2016158155.tif 000007
【００３６】
実施例１５〜１８
ａ−１化合物（式（２）の化合物）にｂ化合物（式（１）の化合物）を表３に示す量で混合し、１００質量％とした。ここに、ｃ−１化合物を６．０質量％、ｍ−キシリレンジイソシアネートを４．０質量％加え混合した。ここに、紫外線吸収剤として２−（２−ヒドロキシ−５−ｔ−オクチルフェニル）−２Ｈ−ベンゾトリアゾール１．１質量％と、重合触媒としてテトラ−ｎ−ブチルホスホニウムブロマイド０．１質量％と、離型剤としてゼレックＵＮ（Ｓｔｅｐａｎ社製）０．０１質量％を加え、２０℃の混合温度で、１時間撹拌混合し、均一とした。ついで２０℃で１．３ｋＰａの真空度で脱気を行い、その後１μｍのＰＴＦＥフィルターにて濾過を行い、マイナス１０Ｄレンズモールドと、ベースカーブが１０.２５Ｄのプラスレンズモールドへ注型し、３０℃で１０時間保持し、１００℃まで１０時間かけて昇温させ、最後に１００℃で１時間保持し、重合硬化させた。重合硬化後レンズをモールドから離型し、ハガレと離型性の評価を行った。評価結果を表３に示す。【００３７】
比較例５
ａ−１化合物（式（２）の化合物）とｂ化合物（式（１）の化合物）の質量％を表３に記載した量とした以外は、実施例１５と同様の操作を行い、ハガレと離型性を評価した。結果を表３に示す。【００３８】
【表３】
2016158155.tif 000008
【００３９】
実施例１９〜２２
ａ−１化合物（式（２）の化合物）とｂ化合物（式（１）の化合物）を表４に示す量で混合し、１００質量％とした。ここに、紫外線吸収剤として２−（２−ヒドロキシ−５−ｔ−オクチルフェニル）−２Ｈ−ベンゾトリアゾール１.２質量％、硫黄１４質量％、及びメルカプトメチルイミダゾール０．５質量％を加え、６０℃で予備的に反応させた。その後２０℃に冷却したのち、ｃ−１化合物５質量％、ジブチルスズジクロライド０．２質量％、及び重合触媒としてトリエチルベンジルアンモニウムクロライド０．０３質量％の混合液を加え、均一に混合したのち脱気処理を行った。その後１μｍのＰＴＦＥフィルターにて濾過を行い、マイナス１０Ｄレンズモールドと、ベースカーブが１０.２５Ｄのプラスレンズモールドへ注型し、３０℃で１０時間保持し、１００℃まで１０時間かけて昇温させ、最後に１００℃で１時間保持し、重合硬化させた。重合硬化後レンズをモールドから離型し、ハガレと離型性の評価を行った。評価結果を表４に示す。【００４０】
比較例６
ａ−１化合物（式（２）の化合物）とｂ化合物（式（１）の化合物）の質量％を表４に記載した量とした以外は、実施例１９と同様の操作を行い、離型性とハガレを評価した。結果を表４に示す。【００４１】
【表４】
2016158155.tif 000009
【００４２】
実施例２３〜２７
ａ化合物（式（２）の化合物）にｂ化合物（式（１）の化合物）を表５に記載した量で加え、よく混合し均一とした。この混合物を窒素雰囲気下、４０℃で１週間保管し、保管時の粘度安定性を評価した。評価結果を表５に示す。【００４３】
比較例７、８
ａ化合物（式（２）の化合物）にｂ化合物（式（１）の化合物）を表５に記載した量で加えた以外は実施例２３と同様の操作を行い、保管後の粘度安定性を評価した。評価結果を表５に示す。【００４４】
【表５】
2016158155.tif 000010
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
下記式（１）で表される環状化合物。
【化１】
2016158155.tif 000015
【請求項２】
請求項１に記載の式（１）で表される環状化合物と下記式（２）で表されるエピスルフィド化合物とを含む光学材料用組成物。
【化２】
2016158155.tif 000016
（式中、ｍは０〜４の整数、ｎは０〜２の整数を示す。）
【請求項３】
前記式（１）で表される環状化合物の含有量が０．００１〜５．０質量％である請求項２に記載の光学材料用組成物。
【請求項４】
さらにポリチオールを含む請求項２または３に記載の光学材料用組成物。
【請求項５】
さらに硫黄を含む請求項２から４のいずれかに記載の光学材料用組成物。
【請求項６】
さらにポリイソシアネートを含む請求項４または５に記載の光学材料用組成物。
【請求項７】
請求項２から６のいずれかに記載の光学材料用組成物と、該光学材料用組成物の総量に対して０．０００１質量％〜１０質量％の重合触媒とを含む重合硬化性組成物。
【請求項８】
請求項２から６のいずれかに記載の光学材料用組成物または請求項７に記載の重合硬化性組成物を硬化した光学材料。
【請求項９】
請求項８に記載の光学材料を含む光学レンズ。
【請求項１０】
請求項２から６のいずれかに記載の光学材料用組成物を硬化した光学材料の製造方法であって、
前記光学材料用組成物の総量に対して、重合触媒を０．０００１質量％〜１０質量％添加し、重合硬化する工程を含む、前記光学材料の製造方法。
【請求項１１】
重合硬化前に式（２）で表されるエピスルフィド化合物と硫黄を一部重合反応させる請求項１０に記載の光学材料の製造方法。
【国際調査報告】
2016158155.tif 000017
2016158155.tif 000018